(57)【特許請求の範囲】
【請求項１】
１．０〜５．０質量％の酸化チタンを含有する異形度２．０〜１０．０の異形断面ポリエステル繊維およびセルロース系フィラメント繊維を含む混繊糸条を３０質量％以上含有する涼感性編地であって、
前記混繊糸条におけるセルロース系フィラメント繊維の混用率が３０〜８０％であり、かつ１インチ間のコース数Ｃと１インチ間のウェール数Ｗの積で表される編地密度が１０００以上であり、
前記異形断面ポリエステル繊維の繊維断面が、扁平度２．０〜６．０の扁平形状である基幹部と１個以上の凸部とから構成され、凸部と基幹部の厚さの比である（凸部の高さ）／（基幹部の短辺の長さ）が０．５〜２．０であることを特徴とする涼感性編地。
【請求項２】
セルロース系フィラメント繊維の単糸繊度が７ｄｔｅｘ以下であることを特徴とする請求項１記載の涼感性編地。
【請求項３】
２０℃×６０％環境での接触冷感ｑｍａｘ（ｘ）および３４℃×９０％環境での接触冷感ｑｍａｘ（ｙ）の値が、いずれも０．２以上であることを特徴とする請求項１または２記載の涼感性編地。
【請求項４】
乾燥率が６０分以内に９０％以下になることを特徴とする請求項１〜３いずれか１項に記載の涼感性編地。
【請求項５】
ＣＩＥＬａｂの色差式より算出されたΔＥが３０以下であることを特徴とする請求項１〜４いずれか１項に記載の涼感性編地。
【発明の詳細な説明】
【技術分野】
【０００１】
本発明は、透け防止性（日焼け防止性）、吸水拡散性に優れた涼感性編地に関する。
【背景技術】
【０００２】
従来、涼感性を追求した編地が数多く提案されている。このような編地は、運動用衣料用途、婦人・紳士用下着用途などにおいて好適に用いられている。涼感性が向上された編地として、例えば、特許文献１においては、セルロースマルチフィラメントと、１．２〜２．２の異形度を有する合繊マルチフィラメントの混繊糸が、該編地表面の７０％以上を占有してなる編地が開示されている。この編地は、清涼性、汗処理性（吸水拡散性）、吸湿性を有するものである。
【０００３】
しかしながら、特許文献１の場合は、近年の著しい猛暑等の環境変化にともない、涼感性を継続させることが困難な場合があった。さらに、夏季に薄着になる際には、下着が透けて見えたり、紫外線が透過することに起因して日焼けをしたりしてしまう場合があった。
【０００４】
また、特許文献２には、ポリエーテルエステル系化合物が繊維形成性重合体に分散および／または含有されているエステルフィラメントを用いることにより、接触冷感機能が付与された織編物を得ることが開示されている。しかしながら、特許文献２の場合は、発汗時の汗処理は良好なものの、接触冷感が低すぎるため、実際の着用環境によっては不快なものとなってしまう場合があった。
【０００５】
また、特許文献３には、透け防止性に優れた布帛を製造する方法として、芯成分に艶消剤、鞘成分に蛍光増白剤が含有されており、芯成分の横断面が回転対照形である芯鞘複合糸で布帛を構成する方法が開示されている。さらに、特許文献４には、二酸化チタンを１〜２０質量％含有するポリエステルを芯成分とし、ポリエステルを鞘成分とした芯鞘型ポリエステル繊維で布帛を構成する方法が記載されている。さらに、特許文献５には、繊維断面がＷ字型であるポリエステル繊維で布帛を構成する方法が記載されている。
【０００６】
特許文献３や特許文献４に記載された方法では、良好な透け防止性を有する布帛が得られている。しかしながら、発汗時の汗処理機能である吸水拡散性能が不十分であるため、運動用衣料用途や婦人・紳士用下着用途などに用いられるには、不適切であるという問題があった。
【先行技術文献】
【特許文献】
【０００７】
【特許文献１】特開２００１−２０１５９号公報
【特許文献２】特開２００６−７７３４１号公報
【特許文献３】特開平８−６０４８５号公報
【特許文献４】特開平１１−１０７０４８号公報
【特許文献５】特開昭６１−２３１２７４号公報
【発明の概要】
【発明が解決しようとする課題】
【０００８】
本発明の目的は、夏季に薄着となった際でも透け感がなく、日焼けが防止され、かつ吸水拡散性能に優れた涼感性編地を提供することにある。
【課題を解決するための手段】
【０００９】
本発明者らは、上記課題を解決するために鋭意検討した結果、１．０〜５．０質量％の酸化チタンを含有する異形度２．０〜１０．０の異形断面ポリエステル繊維およびセルロース系フィラメント繊維を含む混繊糸条を３０質量％以上含有する涼感性編地であって、前記混繊糸条におけるセルロース系フィラメント繊維の混用率が３０〜８０％であり、かつ１インチ間のコース数Ｃと１インチ間のウェール数Ｗの積で表される編地密度が１０００以上であることを特徴とする涼感性編地は、優れた涼感性、透け防止性、日焼け防止性、吸水拡散性を備えるものであることを見出し、本発明に到達した。
すなわち、本発明の要旨は次の通りである。
（１）１．０〜５．０質量％の酸化チタンを含有する異形度２．０〜１０．０の異形断面ポリエステル繊維およびセルロース系フィラメント繊維を含む混繊糸条を３０質量％以上含有する涼感性編地であって、前記混繊糸条におけるセルロース系フィラメント繊維の混用率が３０〜８０％であり、かつ１インチ間のコース数Ｃと１インチ間のウェール数Ｗの積で表される編地密度が１０００以上であり、前記異形断面ポリエステル繊維の繊維断面が、扁平度２．０〜６．０の扁平形状である基幹部と１個以上の凸部とから構成され、凸部と基幹部の厚さの比である（凸部の高さ）／（基幹部の短辺の長さ）が０．５〜２．０であることを特徴とする涼感性編地。
（２）セルロース系フィラメント繊維の単糸繊度が７ｄｔｅｘ以下であることを特徴とする（１）の涼感性編地。
（３）２０℃×６０％環境での接触冷感ｑｍａｘ（ｘ）および３４℃×９０％環境での接触冷感ｑｍａｘ（ｙ）の値が、いずれも０．２以上であることを特徴とする（１）または（２）の涼感性編地。
（４）乾燥率が０分以内に９０％以下になることを特徴とする（１）〜（３）いずれかの涼感性編地。
（５）ＣＩＥＬａｂの色差式より算出されたΔＥが３０以下であることを特徴とする（１）〜（４）いずれかの涼感性編地。
【発明の効果】
【００１０】
本発明の涼感性編地は、１．０〜５．０質量％の酸化チタンを含有する異形度２．０〜１０．０の異形断面ポリエステル繊維およびセルロース系フィラメント繊維を含む混繊糸条を３０質量％以上含有する涼感性編地であって、前記混繊糸条におけるセルロース系フィラメント繊維の混用率が３０〜８０％であり、かつ１インチ間のコース数Ｃと１インチ間のウェール数Ｗの積で表される編地密度が１０００以上であるため、優れた涼感性、透け防止性、日焼け防止性、吸水拡散性が相乗的に向上されるという顕著な効果を奏する。
【図面の簡単な説明】
【００１１】
【図１】本発明において用いられる異形断面ポリエステル繊維の断面形状の一例（矢印型）を示す概略図である。
【図２】本発明において用いられる異形断面ポリエステル繊維の断面形状の一例（片矢印型）を示す概略図である。
【図３】本発明において用いられる異形断面ポリエステル繊維の断面形状の一例（Ｙ字型）を示す概略図である。
【図４】本発明において用いられる異形断面ポリエステル繊維の断面形状の一例（四つ山型）を示す概略図である。
【図５】本発明において用いられる異形断面ポリエステル繊維の断面形状の一例（ドッグボーン型）を示す概略図である。
【図６】本発明には該当しない異形断面ポリエステル繊維の断面形状の一例（Ｉ字型）を示す概略図である。
【図７】本発明には該当しない異形断面ポリエステル繊維の断面形状の一例（Ｉ字型）を示す概略図である。
【図８】本発明には該当しない異形断面ポリエステル繊維の断面形状の一例（Ｗ字型）を示す概略図である。
【発明を実施するための形態】
【００１２】
以下、本発明を詳細に説明する。
本発明の涼感性編地（以下、単に「編地」と称する場合がある）は、異形断面ポリエステル繊維と、セルロース系フィラメント繊維とを含む混繊糸条を含有するものである。
【００１３】
異形断面ポリエステル繊維は、ポリエステル樹脂を主成分とするものである。ポリエステル樹脂としては、例えば、ポリエチレンテレフタレート、ポリブチレンテレフタレート、ポリオキシエトキシベンゾエート、ポリエチレンナフタレート、シクロヘキサンジメチレンテレフタレート、及びこれら等のポリエステルに付加的部分としてさらにイソフタル酸、スルホイソフタル酸成分、プロピレングリコール、ブチレングリコール、シクロヘキサンジメタノール、ジエチレングリコールのようなジオール成分を共重合したポリエステル、またはポリカプロラクトン、ポリブチレンサクシネートなどの化合物や、土壌中や水中に長時間放置すると微生物などの作用によって炭酸ガスと水に分解されるポリ乳酸などの脂肪族ポリエステル化合物などが挙げられる。なかでも、本発明に好適に用いられるものとしては、寸法安定性の面から、ポリエチレンテレフタレートが好ましい。なお、主成分とするとは、異形断面ポリエステル繊維中にポリエステル樹脂が９０質量％以上含有されることをいう。
【００１４】
本発明における異形度とは、異形断面ポリエステル繊維の横断面形状における外接円の直径を内接円の直径で除した数値をいう。本発明においては、該異形度が２．０〜１０．０であることが必要であり、２．０〜５．０であることが好ましく、２．０〜４．０がより好ましい。異形度が２．０未満である場合、または１０．０を超える場合には、涼感性や乾燥性を発現させることができない。上記の範囲のような異形度を有する異形断面形状としては、例えば、三角断面、四角断面、五角断面、扁平断面、くさび型断面、アルファベットをかたどったＣ型断面、Ｈ字型断面、Ｉ字型断面、Ｗ字型断面などが挙げられる。なお、図１〜図８において、６が内接円を、７が外接円をそれぞれ示すものである。
【００１５】
このような異形断面形状の中でも、繊維の単繊維の断面積に対して、繊維の周長が顕著に長くなるような、図１〜５に示すような扁平断面は、フィラメントの比表面積が大きくなり、吸汗、汗の移行等の汗処理が効率的に行なわれ、吸水拡散性に優れるため好ましい。
【００１６】
本発明においては、上記異形度を満足するとともに、該繊維断面において、２．０〜６．０の扁平度を有する扁平形状である基幹部と凸部とから構成され、前記凸部と基幹部の厚さの比である、（凸部の高さ）／（基幹部の短辺の長さ）が０．５〜２．０である異形断面であることが必要である。
【００１７】
本発明における異形断面の好ましい形状について、図１〜図５を用いて、さらに説明する。
異形断面における長辺と短辺を有する扁平形状の基幹部１は、繊維断面における基幹となる部分である。異形断面における凸部２は、前記の基幹部に連結して凸形状を形成するものである。繊維の断面形状としては、図１〜図５に示されるように、矢印型（図１）、片矢印型（図２）、Ｙ字型（図３）、四つ山扁平型（図４）、ドッグボーン型（図５）などが挙げられる。なお、図１〜図５において、３は基幹部の長辺を示し、４は基幹部の短辺を示し、５は凸部の高さを示すものである。凸部の高さ５は、繊維断面の扁平部から突起している部分の最も高い部分と扁平部との距離をいう。
【００１８】
図１にて示される繊維断面は、長辺３と短辺４を有する扁平形状の基幹部１の一端に、一対の凸部２、２が互いに反対向きに突出する方向に形成されており、断面形状が矢印型となっている。図２にて示される繊維断面は、長辺３と短辺４を有する扁平形状の基幹部１の一端から、凸部２が基幹部１の一端から、基幹部１の短辺方向に突出するように形成されており、断面形状が片矢印型となっている。図３にて示される繊維断面は、長辺３と短辺４を有する扁平形状の基幹部１の一端が、二股に分かれるように、一対の凸部２、２が形成されており、断面形状がＹ字型となっている。
【００１９】
図４にて示される繊維断面は、長辺３と短辺４を有する扁平形状の基幹部１の長辺方向に沿った複数の位置において、互いに基幹部１の短辺方向に沿った反対方向に突出するように、一対の凸部２、２がそれぞれ形成されている。図５にて示される繊維断面は、長辺３と短辺４を有する扁平形状の基幹部１の一端および他端において、互いに短辺方向に沿った反対方向に突出するように、一対の凸部２、２がそれぞれ形成されている。
【００２０】
本発明においては、上述のように、異形断面における基幹部が、２．０〜６．０の扁平度を有する扁平形状であることが必要であり、３．０〜５．０である扁平形状であることが好ましい。基幹部の扁平度を２．０〜６．０とすることにより、得られる異形断面ポリエステル繊維の強度が向上し、該繊維から得られる編地が嵩高になることが抑制され、かつ、厚み等が適切な範囲となる。加えて、このような異形断面ポリエステル繊維を用いて得られた本発明の編地は、涼感性に優れたものとなる。
なお、扁平度は、下記式（１）により得られるものであり、基幹部の長辺の長さを短辺の長さで除した値をいう。
扁平度＝（基幹部の長辺の長さ）／（基幹部の短辺の長さ）・・・（１）
【００２１】
本発明においては、上述のように、前記異形断面ポリエステル繊維において、凸部と基幹部との厚さ比が０．５〜２．０であることが必要であり、０．５５〜１．０であることが好ましい。この凸部と基幹部との厚さ比を０．５〜２．０とすることにより、凸部の高さがより適切な範囲となるため、より良好な透け防止性、吸水拡散性を得ることができる。上記の厚さ比は、基幹部の短辺の長さに対する凸部の高さの比であり、下記式（２）より導き出される凸部と基幹部との厚さ比をいう。
凸部と基幹部との厚さ比＝（凸部の高さ）／（基幹部の短辺の長さ）・・・（２）
【００２２】
該異形断面においては、吸水拡散性の観点から、凸部を２個〜１０個有することが好ましく、２個〜８個有することがより好ましい。
【００２３】
なお、図６および７にて示される繊維断面は、長辺３と短辺４を有する扁平形状の基幹部１のみからなるＩ字型であり、図８にて示される繊維断面は、前記の基幹部１がＷ字型である。いずれも基幹部１に連結されて突出した凸部２が形成されておらず、参考のために記載するが、本発明に該当するものではない。
【００２４】
本発明の編地を構成する異形断面ポリエステル繊維の強度は、実用性の観点から、１〜６ｃＮ／ｄｔｅｘであることが好ましく、１．５〜４．５ｃＮ／ｄｔｅｘであることがより好ましい。強度が１ｃＮ／ｄｔｅｘ未満の場合は、実使用に耐えることができず、弱糸となる場合がある。また、６ｃＮ／ｄｔｅｘを超えるためには、糸の繊度を太くする必要があり、得られた編地が粗硬なものとなる場合がある。
【００２５】
なお、異形断面ポリエステル繊維は、原糸であってもよいし、仮撚加工などの処理が施された糸であってもよい。
【００２６】
異形断面ポリエステル繊維は、酸化チタンを含有するものである。酸化チタンを含有することにより、編地を白色とした際の透け防止性を発現させることができ、加えて、涼感性を発揮することができるという効果が奏される。
【００２７】
酸化チタンの含有量は、該ポリエステル繊維の質量に対して１．０〜５．０質量％であることが必要であり、好ましくは２．０〜５．０質量％である。含有量が１．０質量％未満であれば、透け防止性および涼感性が十分に発現されない。一方、５．０質量％を超えると、紡糸性、延伸性に支障をきたすという問題がある。
【００２８】
異形断面ポリエステル繊維に含有される酸化チタンの粒径は、特に限定されないが、透け防止性を向上させる観点から、０．１〜２．０μｍの範囲であることが好ましく、０．３〜１．０μｍであることがより好ましい。
【００２９】
なお、芯鞘型構造を有する異形断面ポリエステル繊維に酸化チタンを含有させる場合には、芯鞘型構造の芯部のみに含有させてもよいし、鞘部のみに含有させてもよいし、芯部および鞘部に含有させてもよい。
【００３０】
本発明の編地においては、上述のように、ポリエステル繊維中に酸化チタンを１．０〜５．０質量％含有させることによって、編地を白色とした際の透け防止性が発現され、涼感性を発揮することができる。さらに、本発明においては、編地を構成する異形断面ポリエステル繊維の単繊維の異形度が２．０〜１０．０であるため、涼感性を相乗的に向上させ、かつ編地において該単繊維が重なりあった際に嵩高になりにくいという利点がある。また、本発明の編地を構成する異形断面ポリエステル繊維の基幹部が、２．０〜６．０の扁平度を有するものである場合には、さらに涼感性が向上され、かつ編地において該単繊維が重なりあった際に嵩高になりにくいという利点がある。
【００３１】
さらに、本発明において用いられる異形断面ポリエステル繊維の基幹部においては、凸部と基幹部の厚さ比が０．５〜２．０であるため、該編地において単繊維が完全には重なり合わず単繊維間に微細な空隙を形成する。その結果、透過する光の屈折が多くなることにより透け防止性が相乗的に高まり、加えて吸水拡散性が向上する。このような異形断面ポリエステル繊維を用いることにより、衣料製品に採用した場合に、微細な空隙による良好な透け防止性および吸水拡散性を保ったまま、分厚くならずに体の動きにフィットしうる、快適な編地を得ることができる。
【００３２】
次に、セルロース系フィラメント繊維について説明する。
本発明において、セルロース系繊維は、上記の異形断面ポリエステル繊維とともに混繊糸条を構成するものであり、セルロースを原料として、再生または半合成された繊維のフィラメントである。
【００３３】
再生されたセルロース系フィラメント繊維としては、例えば、ビスコースレーヨン、リヨセル等が挙げられる。半合成されたセルロース系フィラメント繊維としては、例えば、セルロースジアセテート繊維、セルローストリアセテート繊維等が挙げられる。なお、セルロース系フィラメント繊維の製法は、特に限定されず、公知の方法を用いることができる。
【００３４】
セルロース系フィラメント繊維の公定水分率は、６％以上のものが好ましい。水分率が６％未満の場合には、得られる編地の涼感性が不十分となる場合がある。公定水分率は、以下のように測定される。すなわち、試料を約２０ｇ採り、該試料の標準状態の質量及び絶乾質量を量る。そして、次の式によって公定水分率を算出する。なお、公定水分率は、小数点以下２桁を四捨五入し、小数点以下１桁にして得られる。
【００３５】
（公定水分率）（％）＝［（ｍ−ｍ'）／ｍ'］×１００
上記式中、ｍは試料の標準状態の質量（ｇ）を示し、ｍ'は試料の絶乾質量（ｇ）を示すものである。
【００３６】
なお、標準状態の質量は、採取した試料を予備乾燥（試料を相対湿度１０〜２５％、温度５０℃を超えない環境で乾燥させ、恒量にする操作）した後、標準状態（温度２０±２℃、相対湿度６５±４％）の試験室に放置し、恒量になった状態の質量である。また、絶乾質量は、採取した試料を温度１０５±２℃の熱風乾燥機中に放置させ、恒量の状態における質量である。
【００３７】
また、セルロース系フィラメント繊維において、単糸の断面形状、表面形状、艶、繊度などは、特に限定されるものではなく、得ようとする編地に求められる性能などを考慮して、任意に選定すればよい。
【００３８】
セルロース系フィラメント繊維は、涼感性をより向上させる観点からは、長繊維であることが好ましい。
【００３９】
セルロース系フィラメント繊維の単糸繊度は、７ｄｔｅｘ以下が好ましく、５ｄｔｅｘ以下がより好ましい。単糸繊度が７ｄｔｅｘを超えると、得られる編地に剛性が付与され、粗鋼な物になるばかりか、涼感性に劣るものとなる場合がある。
【００４０】
セルロース系フィラメント繊維のフィラメント数は、４フィラメント以上が好ましく、１２フィラメント以上がより好ましい。フィラメント数が、４フィラメント未満である場合には、混繊性が劣ってしまい、得られるセルロース系フィラメント繊維の均一性に劣る場合がある。
【００４１】
本発明の編地は、上記の異形断面ポリエステル繊維と、セルロース系フィラメント繊維とが混繊されてなる混繊糸条からなるものである。この混繊糸条においては、セルロース系フィラメント繊維の混用率が３０〜８０％であることが必要であり、３０〜６０％であることが好ましい。該混用率が３０％未満であると、涼感性に劣るという問題が起こり、一方、８０％を超えると、吸水拡散性や透け防止性に劣るという問題が起こる。
【００４２】
異形断面ポリエステル繊維と、セルロース系フィラメント繊維とを混繊して混繊糸条を得る方法については、特に限定されず、エアー混繊、合撚、カバーリングなどの任意の方法を用いればよい。なかでも、均一な混繊性の観点から、エアー混繊により混繊する方法が好ましい。
【００４３】
混繊方法としてエアー混繊を採用する場合は、汎用のインタレース混繊や、タスラン混繊処理等を用いればよい。また、交絡数は、２０個／ｍ以上が好ましい。交絡数が、２０個／ｍ未満の場合は、異形断面ポリエステル繊維と、セルロース系フィラメント繊維が離れてしまうことがあり、好ましくない。
【００４４】
エアー混繊の際のエアー圧は、良好な混繊性の観点から、０．５ｋｇｆ／ｃｍ２以上が好ましく、１．０ｋｇｆ／ｃｍ２以上がより好ましい。
【００４５】
本発明の編地は、上記の混繊糸条を３０質量％以上含むことが必要であり、５０質量％以上含むことが好ましい。混繊糸条の含有割合が３０質量％未満であると、涼感性や、透け防止性に劣るという問題が起こる。
【００４６】
本発明の編地の組織は、特に限定されるものではなく、天竺、カノコ、フライス、スムース、インターロック等の編地組織を幅広く採用できるが、フライスやスムース等のプレーンな組織が、より涼感性を付与できるため好ましい。
【００４７】
本発明の編地における編地密度は、１０００以上であることが必要であり、１２００以上であることが好ましい。１０００未満になると、着用時に、肌面に対する編地の密着性が低くなるため、十分な涼感性が得られない。加えて、透け防止性（日焼け防止性）に劣るものとなる。
【００４８】
なお、本発明における編地密度は、１インチ間のコース数（Ｃ）×１インチ間のウェール数（Ｗ）で算出されるものである。
【００４９】
本発明の編地の透け防止性について以下に述べる。
本発明の編地においては、透け防止性を十分に確保するために、ＣＩＥＬａｂの色差式より算出されたΔＥが３０以下であることが好ましく、２０以下がより好ましい。ΔＥが３０を超える場合は、透け防止性を得ることが出来ず、下着などが透けてしまう場合がある。また、日焼け防止性にも劣るものとなる。
【００５０】
本発明の編地においては、酸化チタンが１．０〜５．０質量％含有され、かつ異形度が２．０〜１０．０である異形断面ポリエステル繊維であって、扁平度２．０〜６．０の扁平形状である基幹部と、該基幹部との厚さ比が０．５〜２．０である１個以上の凸部を有する異形断面を有するポリエステル繊維が用いられる。そのため、該編地において単繊維が完全には重なり合わず単繊維間に微細な空隙を形成する。その結果、透過する光の屈折が多くなり、透け防止性が相乗的に高まり、上述のΔＥの範囲を達成することができる。
【００５１】
次に、本発明の編地の涼感性について以下に述べる。
本発明の編地における涼感性とは、２０℃×６０％環境での接触冷感ｑｍａｘ（ｘ）および３４℃×９０％環境での接触冷感ｑｍａｘ（ｙ）で示されるものであり、これらの値がともに０．２以上であることが肝要である。さらに、例えば、夏季などの高温高湿の環境下での衣服着用時に良好な涼感が得られるためには、ｑｍａｘ（ｘ）とｑｍａｘ（ｙ）の差が、ｑｍａｘ(ｙ)−ｑｍａｘ(ｘ)≧０以上であることが好ましく、ｑｍａｘ(ｙ)−ｑｍａｘ(ｘ)≧１以上がより好ましい、ｑｍａｘ(ｙ)−ｑｍａｘ(ｘ)≧１．３以上がいっそう好ましい。ｑｍａｘ（ｘ）とｑｍａｘ（ｙ）の差が０以上であると、環境温度の上昇と共に生地温度が上昇し、接触冷感ｑｍａｘ値が下がることに起因する涼感性の低下を抑制することができ、その結果として着用時に不快なものとなることを避けることができる。
【００５２】
なお、一般的には、２０℃×６０％環境での接触冷感ｑｍａｘ（ｘ）を測定した場合に０．２以上の値であったとしても、温度や湿度の上昇により、実使用に供する場合には、ｑｍａｘ（ｘ）の値が０．２未満となってしまう場合がある。なぜなら、測定環境温度が低い場合には、生地自体の温度も低いことから有効な測定値は得られやすいが、環境温度が上昇することで生地温度も上昇しやすくなるからである。しかしながら、本発明の編地は、上記のような構成を有するため（つまり、特定量の酸化チタンを含有する異形度２．０〜１０．０の異形断面ポリエステル繊維およびセルロース系フィラメント繊維を含む混繊糸条を３０質量％以上含有し、前記混繊糸条におけるセルロース系フィラメント繊維の混用率が３０〜８０％であり、かつ特定の編地密度であるため）、環境変化に影響されず、一定以上の涼感性を奏することができる。なお、接触冷感の求め方は、実施例において後述する。
【００５３】
本発明の編地は、任意の染色方法で染色されていてもよい。例えば、常法により精練したのち、必要に応じてテンターにてプレセット後を行った後に染色することができる。その後、再びテンターにて仕上げセットを行うことにより、本発明の編地を得ることができる。なお、染色後に吸水加工などを施しても良い。
【００５４】
本発明において、編地の吸水拡散性は、吸水拡散面積を指標とするものである。すなわち、少なくとも表裏いずれか一方の表面において、吸水拡散面積が、５ｃｍ２以上となることが好ましく、７ｃｍ２以上であることがより好ましい。吸水拡散面積が５ｃｍ２未満であると、編地を衣料用として用いたときに、汗などの要因により衣服が濡れた際に編地の一部分に吸水された水が拡散されぬまま保持されてしまい乾燥が遅くなる。その結果、着用者が不快に感じたり、肌に編地が貼りついたりしてしまう場合がある。吸水拡散面積の求め方は、実施例にて後述する。
【００５５】
また、本発明において、編地の乾燥率が６０分以内に９０％以下となることが好ましい。なお、乾燥率は以下のようにして求められる。すなわち、得られた編地を、１０ｃｍ×１０ｃｍのサイズに切断し、室温２０℃、湿度６０％の環境下、一昼夜放置した後に、試料に０．６ｍｌの水分を滴下した後の質量変化を測定し、これを乾燥率とする。
【実施例】
【００５６】
次に、実施例により本発明をさらに具体的に説明するが、本発明はこれらによって限定されるものではない。なお、実施例における編地の処理方法及び性能測定方法を下記に示す。
【００５７】
（１）ポリエステル繊維の異形度
透過型顕微鏡（オリンパス社製、「ＢＨ−２ ＵＭＡ」）を用いて、ポリエステル繊維の異形断面における内接円と外接円の長さを測定し、下記式を用いて計算した。
異形度＝（外接円の直径）／（内接円の直径）
【００５８】
（２）基幹部の扁平度
透過型顕微鏡（オリンパス社製、「ＢＨ−２ ＵＭＡ」）を用い、編地を構成するポリエステル繊維の断面の基幹部の扁平度を、下記式を用いて計算した。なお、任意の１０点の平均値とした。
扁平度＝（基幹部の長辺の長さ）／（基幹部の短辺の長さ）
【００５９】
（３）凸部と基幹部との厚さ比
透過型顕微鏡（オリンパス社製、「ＢＨ−２ ＵＭＡ」）を用い、編地を構成するポリエステル繊維の断面の基幹部と凸部の厚さ比を、下記式を用いて計算した。なお、任意の１０点の平均値とした。
凸部と基幹部との厚さ比＝（凸部の高さ）／（基幹部の短辺の長さ）
【００６０】
（４）涼感性
ＫＳ−Ｆ７ サーモラボII型試験機（カトウテック社製）を用いて、２０℃×６０％環境での接触冷感ｑｍａｘ（ｘ）、および３４℃×９０％環境での接触冷感ｑｍａｘ（ｙ）を測定した。
【００６１】
（５）吸水拡散面積
１０ｃｍ×１０ｃｍの織編物を用意し、該織編物を水平に静置したのち、該織編物から０．５ｃｍの高さからスポイトにて１００μｌの純水を滴下した。滴下１分後の拡散面積Ｓ（ｃｍ２）を求め、吸水拡散面積とした。
【００６２】
（６）乾燥性（乾燥率が９０％に達する時間）
得られた編地を１０ｃｍ×１０ｃｍのサイズに切断し、室温２０℃、湿度６０％の環境下で一昼夜放置した後に、試料に０．６ｍｌの水分を滴下した後、乾燥率が９０％に達した時間を測定した。
【００６３】
（７）透け防止性
マクベス社製分光光度計ＣＥ−３１００を用いて背景を黒にした状態と白にした状態での反射率をそれぞれ求め、ＣＩＥＬａｂの色差式よりΔＥを算出した。数字が小さいほど、透け防止性があることを示す。
【００６４】
［参考例１（本発明の実施例ではない）］
図６に示すような凸部を有しないＩ字型の扁平形状（異形度：３．５、扁平度：３．５）の異形断面ポリエステル繊維（酸化チタンの含有率：２質量％）（５６ｄｔｅｘ／４８ｆ）、セルロース系フィラメント繊維として、市販のレーヨンフィラメント５６Ｔ１８（石川製作所社製、「ＳＴＰワインダー」）（公定水分率：６％以上）を用い、糸速２００ｍ／ｍｉｎ、エアー圧１．５ｋｇｆ／ｃｍ２でインタレース加工を施して混繊糸条を得た。次いで、得られた混繊糸条を、製丸編機（福原精機社製、「ＬＰＪ３３"２８Ｇ」）を用い、フライス組織の編地を得た。
【００６５】
次いで、得られた編地に対して、８０℃で３０分間精練処理を行った後に、２％ｏ．ｗ．ｆの反応染料（Ｒｅｃｍａｚｏｌ ｂｒｉｌｌＢｕｌｅＲＮ−１００）、３０ｇ／ｌの無水硫酸ナトリウム、１０ｇ／ｌのソーダ灰を用い、レーヨンフィラメントを染色した。最後に仕上げセットを行い、本発明の実施例ではない参考例１の編地を得た。編地密度は、１５９６（４２Ｃ／３８Ｗ）であった。評価結果を表１に示す。
【００６６】
【表１】
0005762084.tif 000002
【００６７】
［参考例２（本発明の実施例ではない）］
異形断面ポリエステル繊維の断面形状を、図７に示すような凸部を有しないＩ字型の扁平形状（異形度：７．５、扁平度：７．５）とした以外は、参考例１と同様にして編地を得た。
【００６８】
［参考例３（本発明の実施例ではない）］
異形断面ポリエステル繊維の断面形状を、図８に示すような凸部を有しないＷ字型（「異形度：３．３）とした以外は、参考例１と同様にして編地を得た。
【００６９】
［実施例１］
異形断面ポリエステル繊維の断面形状を、図１に示すような矢印型の異形断面ポリエステル繊維（異形度：２．３、扁平度：３．０、凸部と基幹部との厚さ比：０．８）とした以外は、参考例１と同様にして編地を得た。
【００７０】
［実施例２］
異形断面ポリエステル繊維の断面形状を、図２に示すような片矢印型（異形度：２．３、扁平度：４．０、凸部と基幹部との厚さ比：０．８）とした以外は、参考例１と同様にして編地を得た。
【００７１】
［実施例３］
異形断面ポリエステル繊維の断面形状を、図３に示すようなＹ字型（異形度：４．０、扁平度：３．４、凸部と基幹部との厚さ比：０．６）とした以外は、参考例１と同様にして編地を得た。
【００７２】
［実施例４］
異形断面ポリエステル繊維の断面形状を、図４に示すような四つ山型（異形度：４．０、扁平度：４．４、凸部と基幹部との厚さ比：０．６）とした以外は、参考例１と同様にして編地を得た。
【００７３】
［実施例５］
異形断面ポリエステル繊維を、１１０ｄｔｅｘ／４８フィラメントに変更し、セルロース系フィラメント繊維の混繊糸条中の含有率を３４％とした以外は、実施例１と同様にして編地を得た。
【００７４】
［実施例６］
参考例１で用いた、セルロース系フィラメント繊維を、５６ｄｔｅｘ／６フィラメントにした以外は、実施例１と同様にして、編地を得た。
【００７５】
［実施例７］
編機を（福原精機社製、「ＬＰＪ３３"２０Ｇ」）に変更し、編地密度を１０５０（３５Ｃ／３０Ｗ）とした以外は、実施例１と同様にして編地を得た。
【００７６】
［実施例８］
編地における混繊糸条の混繊割合を３５質量％とした以外は実施例１と同様にして編地を得た。
【００７７】
［実施例９］
編地における混繊糸条の混繊割合を７０質量％とした以外は実施例１と同様にして編地を得た。
【００７８】
［実施例１０］
（凸部の高さ）／（基幹部の短辺の長さ）を０．６とした以外は実施例１と同様にして編地を得た。
【００７９】
［実施例１１］
扁平度を４．５とした以外は実施例１と同様にして編地を得た。
参考例２、３と実施例１〜１１との評価結果を表１にまとめて示す。
【００８０】
［比較例１］
異形断面ポリエステル繊維を丸断面（異形度：１．０）にした以外は、参考例１と同様にして、編地を得た。
【００８１】
［比較例２］
異形断面ポリエステル繊維中の酸化チタンの含有量を０．５％とした以外は、実施例１と同様にして編地を得た。
【００８２】
［比較例３］
参考例１で用いた編機を、福原精機社製「３０"１８Ｇ」に変更し、編地密度を８４０（３０Ｃ／２８Ｗ）とした以外は、実施例１と同様にして編地を得た。
【００８３】
［比較例４］
異形断面ポリエステル繊維を１６７ｄｔｅｘ／４８フィラメントに変更し、かつ編機を、「３０"２２Ｇ」に変更して編地密度を１１２２（３３Ｃ／３４Ｗ）とし、セルロース系フィラメント繊維の混繊糸条中の含有率を２５％とした以外は、実施例１と同様にして編地を得た。
【００８４】
比較例１〜４により得られた編地の評価結果を表２に示す。
【００８５】
【表２】
0005762084.tif 000003
【００８６】
表１より明らかなように、実施例１〜１１で得られた編地は、異形断面ポリエステル繊維の異形度を２．０〜１０．０の範囲内としているため、酸化チタン含有量、混繊糸条におけるセルロース系フィラメントの含有量繊及び編地密度との相乗効果により、優れた涼感性、乾燥性、透け防止性、吸水拡散性を有していた。
【００８７】
参考例１〜３で得られた編地は、凸部を有していない異形断面ポリエステル繊維を用いたため、涼感性、透け防止性、吸水拡散性に改善の余地を残すものであった。
【００８８】
実施例１〜６で得られた編地は、異形断面ポリエステル繊維の断面形状を、扁平度２．０〜６．０の扁平形状である基幹部と１個以上の凸部とから構成され、凸部と基幹部の厚さの比である（凸部の高さ）／（基幹部の短辺の長さ）が０．５〜２．０としたため、前述のような該編地での微細な空隙を形成などにより、顕著な涼感性、乾燥性、透け防止性を有していた。
【００８９】
実施例５で得られた編地は、凸部の個数が１個であったため、吸水拡散性に改善の余地を残していたが、十分に実使用に耐えうるものであった。
実施例６で得られた編地は、セルロース系フィラメント繊維のフィラメント数を少なくしたため、編地表面に微細な凹凸ができてしまい、涼感性に改善の余地を残すものであったが、十分に実使用に耐えうるものであった。
【００９０】
実施例７で得られた編地は、編地密度を少なくしたため、涼感性、透け防止性に改善の余地を残すものであったが、十分に実使用に耐えうるものであった。
【００９１】
実施例８で得られた編地は、混繊糸条の割合を少なくしたため、涼感性に改善の余地を残すものであったが、十分に実使用に耐えうるものであった。
【００９２】
比較例１で得られた編地は、ポリエステル繊維が丸断面であり異形度が本発明にて規定する範囲からはずれていたために、涼感性および乾燥性に劣るものであった。
【００９３】
比較例２で得られた編地は、ポリエステル繊維中の酸化チタン含有量が過少であったため、涼感性に改善の余地を残しつつ、透け防止性に劣るものであった。
【００９４】
比較例３で得られた編地は、編み機を変更し編成したことで、編地密度が本発明にて規定する範囲よりも過小となったため、涼感性、透け防止性に劣るものとなった。
【００９５】
比較例４で得られた編地は、混繊糸条中のセルロース系フィラメントの混用率が過小であったため、涼感性に劣るものであった。
【符号の説明】
【００９６】
１：基幹部
２：凸部
３：長辺
４：短辺
５：凸部の高さ
６：異形断面の内接円
７：異形断面の外接円
【図１】
0005762084.tif 000004
【図２】
0005762084.tif 000005
【図３】
0005762084.tif 000006
【図４】
0005762084.tif 000007
【図５】
0005762084.tif 000008
【図６】
0005762084.tif 000009
【図７】
0005762084.tif 000010
【図８】
0005762084.tif 000011